"有機溶媒への溶解性の高いフタロシアニン誘導体を用いることにより、塗布法による光電変換層を形成する有機薄膜太陽電池。前記の高溶解性フタロシアニン誘導体が、下記化学式Iで示される請求項1記載の有機薄膜太陽電池。{式中、R1~R16は、各々独立して、水素原子又はトリフルオロエトキシ基を表し、R1~R16のうち少なくとも1つはトリフルオロエトキシ基CF3CH2-であり;Mは、水素、もしくは銅、鉄、ニッケル、コバルト、マンガン、アルミニウム、パラジウム、スズ、インジウム、鉛、チタン、ルビジウム、バナジウム、ガリウム、テルビウム、セリウム、ランタン及び亜鉛からなる群より選ばれる金属である。}で表される1種以上の化合物である。ガラス基板上に、透明電極層、バッファ層、請求項2に記載の高溶解性フタロシアニン誘導体層、金属電極層が順に形成された有機薄膜太陽電池。ガラス基板上に、透明電極層、バッファ層、導電性ポリマー層、請求項2に記載の高溶解性フタロシアニン層、金属電極層が順に形成された有機薄膜太陽電池。本発明は上記点に鑑みて,有機溶媒への溶解性の高いフタロシアニン誘導体を用いることにより、塗布法による光電変換層の形成が可能となり、安価で大面積化可能な有機薄膜太陽電池作成することを目的とする。上記目的を達成するため、請求項1に記載の発明では、有機溶媒への溶解性の高いフタロシアニン誘導体を用いることにより、塗布法による光電変換層を形成する有機薄膜太陽電池を提供する。請求項2に記載の発明は、前記の高溶解性フタロシアニン誘導体が、下記化学式Iで示される請求項1記載の有機薄膜太陽電池にある。{式中、R1~R16は、各々独立して、水素原子又はトリフルオロエトキシ基を表し、R1~R16のうち少なくとも1つはトリフルオロエトキシ基CF3CH2-であり;Mは、水素、もしくは銅、鉄、ニッケル、コバルト、マンガン、アルミニウム、パラジウム、スズ、インジウム、鉛、チタン、ルビジウム、バナジウム、ガリウム、テルビウム、セリウム、ランタン及び亜鉛からなる群より選ばれる金属である。}で表される1種以上の化合物である。請求項3に記載の発明は,ガラス基板上に、透明電極層、バッファ層、請求項2に記載の高溶解性フタロシアニン誘導体層、金属電極層が順に形成された有機薄膜太陽電池にある。請求項4に記載の発明は,ガラス基板上に、透明電極層、バッファ層、導電性ポリマー層、請求項2に記載の高溶解性フタロシアニン層、金属電極層が順に形成された有機薄膜太陽電池にある。本発明において、光電変換層に用いる高溶解性フタロシアニンは、下記一般式Iで示される化合物である。式I中、R1~R16は、各々独立して、水素原子又はトリフルオロエトキシ基CF3CH2-を表し、R1~R16のうち少なくとも1つはトリフルオロエトキシ基である。Mは、水素、もしくは銅、鉄、ニッケル、コバルト、マンガン、アルミニウム、パラジウム、スズ、インジウム、鉛、チタン、ルビジウム、バナジウム、ガリウム、テルビウム、セリウム、ランタン及び亜鉛からなる群より選ばれる金属である。で表される1種以上の化合物である。以下に示す、上記一般式Iで示される化合物の好ましい具体例を下記に挙げるが、特にこれに限定されるものではない。基板および基板側電極層は有機薄膜太陽電池に照射される光を効率的に光電変換層に供給できる光透過性の高いものが好ましい。基板の例としてはガラス基板、プラスチック基板等、透明電極層の例としてはITO、FTO等があげられる。有機半導体層と透明電極層との間には必要に応じてバッファ層を設けてもよい。例として、poly-polyPEDOTPSS水溶液を用い、溶液塗布法によりバッファ層を形成する。各有機半導体層は溶液塗布法により作成する。単層構造ではトリフルオロエトキシフタロシアニンを1種類以上溶解させた塗布溶液により作成する。PN二層構造では、p型有機半導体層を基板側に塗布法により形成し、続いてn型有機半導体層であるトリフルオロエトキシフタロシアニン層をp型有機半導体層上に溶液塗布法により形成する。p型有機半導体材料としてはポリアセチレン系、ポリピロール系、ポリチオフェン系、ポリパラフェニレン系、ポリパラフェニンビニレン系、ポリチエニレンビニロン系、ポリ3,4-エチレンジオキシチオフェン系、ポリフルオレン系、ポリアニリン系、ポリアセン系等の公知の溶液塗布法による成膜が可能なp型有機半導体材料を用いる。中でもトリフルオロエトキシフタロシアニンの成膜に用いる有機溶媒への溶解性が低い有機半導体材料が望ましい。単層の光電変換層および二層構造におけるn型の光電変換層は上記一般式Iで示されるトリフルオロエトキシフタロシアニンを1種類以上溶解させた塗布溶液により作成する。溶媒としてはアルコール類、ケトン類、エーテル類などがあげられる。二層構造の場合には、p型有機半導体層の有機半導体材料が不溶もしくは難溶のものが望ましい。溶液塗布法により形成された各有機半導体層は、室温のまま、もしくは250oC以下の温度で5分から48時間加熱する。表面電極を上記有機半導体層上に真空蒸着法により形成する。表面電極としては、基板側透明電極に対して仕事関数が小さい電極が望ましい。例えば、銀Ag、アルミニウムAl、インジウムIn、カルシウムCa、白金Pt、リチウムLiなどの一成分金属や、マグネシウムMg-Ag、Mg-In、Al-Liなどの二成分金属があげられる。表面電極形成後は室温のまま、もしくは、250oC以下の温度で5分から48時間加熱する。上記のようにして作成した有機薄膜太陽電池について、ソーラシミュレータで擬似太陽光分光分布AM15G、放射照度100mW/cm2を照射して、ソースメジャーユニットに電圧印加により電流電圧特性の評価を行った。また、分光感度測定による評価も行った。以下、本発明の実施形態を詳細に説明するが、本発明はその要旨を越えない限り、以下の実施例に限定されない。実施形態1可溶性フタロシアニンP-1を光電変換層とした単層有機薄膜太陽電池図1を下記の方法により作成する。ITO透明電極付きガラス基板をアセトン中で2回、メタノール中で1回、各5分間超音波洗浄を行なった後、UVオゾン洗浄を60分間実施した。洗浄後の透明電極付きガラス基板上にPEDOT/PSSの水分散液をスピンコートし、100oCで熱処理してバッファ層を形成した。P-120mgをアセトン溶媒02mlに溶解させた溶液をバッファ層上にスピンコートスピンコート回転数:7000rpmし、200oCで5分間加熱処理をして光電変換層を形成した。表面電極として金属Al膜厚:75nmを蒸着法により光電変換層上に形成し、140oCで5分間加熱処理を行った。得られた有機薄膜太陽電池の性能を表1に示す。実施形態2可溶性フタロシアニンP-2を光電変換層とした単層有機薄膜太陽電池図1を下記の方法により作成する。ITO透明電極付きガラス基板をアセトン中で2回、メタノール中で1回、各5分間超音波洗浄を行なった後、UVオゾン洗浄を60分間実施した。洗浄後の透明電極付きガラス基板上にPEDOT/PSSの水分散液をスピンコートし、100oCで熱処理してバッファ層を形成した。P-220mgをアセトン溶媒02mlに溶解させた溶液をバッファ層上にスピンコートスピンコート回転数:7000rpmし、200oCで5分間加熱処理をして光電変換層を形成した。表面電極として金属Al膜厚:75nmを蒸着法により光電変換層上に形成し、140oCで5分間加熱処理を行った。得られた有機薄膜太陽電池の性能を表1に示す。実施形態3可溶性フタロシアニンP-1とP3HTpolyの二層を光電変換層とした積層有機薄膜太陽電池図2を下記の方法により作成する。ITO透明電極付きガラス基板をアセトン中で2回、メタノール中で1回、各5分間超音波洗浄を行なった後、UVオゾン洗浄を60分間実施した。洗浄後の透明電極付きガラス基板上にPEDOT/PSSの水分散液をスピンコートし、100oCで熱処理してバッファ層を形成した。P3HT30mgをo-dichlorobenzeneODCB溶媒02mlに溶解させた溶液をバッファ層上にスピンコートスピンコート回転数:2000rpmし、室温で乾燥して正孔輸送層を形成した。次にP-1をアセトン溶媒02mlに溶解させた溶液をP3HT層上にスピンコートスピンコート回転数:7000rpmし、200oCで熱処理して電子輸送層を形成した。表面電極として金属Al膜厚:75nmを蒸着法により光電変換層上に形成し、140oCで5分間加熱処理を行った。得られた有機薄膜太陽電池の性能を表1に示す。実施形態4可溶性フタロシアニンP-2とP3HTの二層を光電変換層とした積層有機薄膜太陽電池図2を下記の方法により作成する。ITO透明電極付きガラス基板をアセトン中で2回、メタノール中で1回、各5分間超音波洗浄を行なった後、UVオゾン洗浄を60分間実施した。洗浄後の透明電極付きガラス基板上にPEDOT/PSSの水分散液をスピンコートし、100oCで熱処理してバッファ層を形成した。P3HT30mgをODCB溶媒02mlに溶解させた溶液をバッファ層上にスピンコートスピンコート回転数:2000rpmし、室温で乾燥して正孔輸送層を形成した。次にP-220mgをアセトン溶媒02mlに溶解させた溶液をP3HT層上にスピンコートスピンコート回転数7000rpmし、200oCで熱処理して電子輸送層を形成した。表面電極として金属Al膜厚:75nmを蒸着法により光電変換層上に形成し、再度140oCで5分間加熱処理を行った。得られた有機薄膜太陽電池の性能を表1に示す。比較例1P3HTを光電変換層とした単層有機薄膜太陽電池図3を下記の方法により作成する。ITO透明電極付きガラス基板をアセトン中で2回、メタノール中で1回、各5分間超音波洗浄を行なった後、UVオゾン洗浄を60分間実施した。洗浄後の透明電極付きガラス基板上にPEDOT/PSSの水分散液をスピンコートし、100oCで熱処理してバッファ層を形成した。P3HT30mgをODCB溶媒02mlに溶解させた溶液をバッファ層上にスピンコートスピンコート回転数7000rpmし、200oCで熱処理して光電変換層を形成した。表面電極として金属Al膜厚75nmを蒸着法により光電変換層上に形成し、再度140oCで5分間加熱処理を行った。得られた有機薄膜太陽電池の性能を表1に示す。"